FR 2943333 A1 20100924 FR 0901317 A 20090320 Alumine, luminophores et composés mixtes ainsi que procédés de préparation associés La présente invention est dans le domaine des aluminates et des luminophores et leurs préparations ainsi que des revêtements fluorescents en particulier pour la fabrication d'écrans d'affichage, d'un éclairage, de projecteurs, en particuliers des écrans à plasma ou à micropointes, des lampes pour le retro éclairage des écrans à cristaux liquides, des diodes électroluminescentes, des lampes d'éclairage à excitation plasma, des lampes trichromatiques. Un tube fluorescent est réalisé sous sa forme classique d'un tube de verre fermé hermétiquement et remplie de la vapeur de mercure basse pression et de gaz rare comme du néon, de l'argon, ou du krypton. Des électrodes à l'intérieur du tube vont, en fonctionnement, émettre des électrons qui vont exciter le mélange gazeux à l'intérieur du tube et conduire à des émissions dans l'ultraviolet (par exemple aux alentours de 300nm). Cette lumière ultraviolette est convertie en lumière visible grâce à un revêtement fluorescent déposé sur l'intérieur du tube. Dans le cas d'un revêtement � monocouche �, le revêtement comprend des particules de luminophores, par exemple connu sous le nom BAM, CAT ou YOx, ainsi que des particules d'alumine agissant comme réflecteurs. Généralement, 80% de cette couche est composé de particules de luminophores et 20% de particules d'alumine ou de l'alumine de type 25 gamma. Les particules de luminophores ont en général une taille d;o comprise entre 4pm et 101un. Or, il est connu que le coût des luminophores est prépondérant dans le coût global du revêtement. BRT0372 Dans le cadre d'une thèse soutenu le 17 octobre 2008 à l'université de Paris 6 par Monsieur Serge Itjoko, une étude a été entamée pour d'une part pouvoir modéliser le comportement de couches fluorescentes et pour d'autre part identifier des voies d'optimisation en termes de rendement et de coût. Cette thèse est citée par référence dans la présente demande comme un état de la technique. Il est ressorti en particulier de cette étude d'une couche mixte ou monocouche qu'une optimisation peut être atteinte en � choisissant des rayons de luminophores bien plus petits que ceux des luminophores existants, c'est-à-dire des rayons compris entre 0,4pm et 1,2I.un et des rayons de grains d'alumine plus grands que ceux des grains d'alumine existants soit des rayons supérieurs à 0,6pm �. Cette étude ne donne qu'un résultat théorique étant donné qu'il s'agit d'une étude théorique de modélisation, mais ne donne aucune indication comment de tels luminophores et particules d'alumine peuvent être obtenus. En particulier à la page 173 de cette thèse, il est dit que � les luminophores du commerce ont un rayon qui varie entre 3pm et 6um � et que des luminophores de taille inférieure à cela n'ont pas encore été élaborés. Il est un objet de la présente invention de pallier les inconvénients des revêtements connu et de proposer des formulations et procédés de préparation permettant d'atteindre les objectifs théoriques de l'étude précitée. En particulier, l'invention a pour objet une alumine alpha 25 composée essentiellement de particules ayant une taille d,() comprise entre 0,3 um et 2pm et une forme substantiellement sphérique. L'invention a également pour objet l'utilisation d'une alumine alpha composée essentiellement de particules ayant une taille d,() comprise BRT0372 entre 0,3 um et 2um et une forme substantiellement sphérique comme matrice pour un luminophore. Selon un autre aspect, elle a pour objet l'utilisation d'une alumine alpha composée essentiellement de particules ayant une taille dso comprise entre 0,3 um et 2um et une forme substantiellement sphérique comme matrice pour un luminophore dans un revêtement pour des lampes fluorescentes. L'invention a en outre pour objet un procédé de préparation d'une alumine du type alpha composée essentiellement de particules ayant une taille ds() comprise entre 0,3 um et 2um et une forme substantiellement sphérique comprenant les opérations suivantes : on mélange de l'alumine gamma obtenue par la voie alun, un agent de frittage et des germes d'alumine alpha, - on calcine le mélange dans un four à une température 15 comprise entre 1150°C et 1400°C, notamment 1350°C, pendant une durée comprise entre 1h à 6h notamment 2h , on broie le mélange calciné, on passe le mélangé broyé au travers d'une grille en matière non contaminante de tamis entre 150um et 250um, 20 notamment de 200pm. L'invention peut comporter une ou plusieurs des caractéristiques suivantes prises seules ou en combinaison : Selon un aspect de l'invention, l'agent de frittage est du NH4F. BRT0372 Selon un autre aspect de l'invention, le mélange est composé en proportions de poids de 85 à 95 % d'alumine gamma obtenue par la voie alun, de 2,5 à 13% d'alumine alpha et de 0,4 à 1,8% de NH4F. Selon encore un autre aspect de l'invention, le mélange est composé en 5 proportions de poids d'environ 93,5 % d'alumine gamma obtenue par la voie alun, d'environ 5,5 % d'alumine alpha et d'environ 1 % de NH4F. Selon un autre aspect de l'invention, on broie le mélange calciné dans un broyeur à boulets avec des billes de broyage en alumine au moins vingt fois supérieur en quantité au mélange calciné pendant 16h. 10 Selon un aspect particulier, les billes de broyage en alumine ont un diamètre de l'ordre du cm, notamment entre 3cm et 5cm. L'invention a également pour objet un luminophore aluminate se présentant sous forme d'agglomérats de taille moyenne d'environ lOpm, ces agglomérats étant composés de particules de taille moyenne 15 comprise entre 0,25urn et 1,5 pm. Selon un autre aspect de l'invention, le luminophore est un aluminate se présentant sous forme d'une composition répondant à la formule: a(M'O).b(MgO).c(A1,O3) (1) ou a(M`O15).b(MgO).c(Al2O3) (2) 20 dans laquelle M1 désigne au moins un alcalino-terreux, MZ l'yttrium ou le cérium et le terbium en combinaison et a, b et c sont des nombres entiers ou non vérifiant les relations: 0,25 a 4 ; 0 b 2 et 0,5 c 9; en ce que M1 et M2 sont partiellement substitué par de l'europium et au moins un autre élément appartenant au groupe des terres rares, plus 25 particulièrement le néodyme, le terbium, le cérium, le dysprosium et le BRT0372 gadolinium. Le magnésium peut être partiellement substituable par Zn, Mn, Co et l'aluminium partiellement substituable par Ga, Sc, B, Ge et Si. Selon un autres aspect de l'invention, le luminophore est choisi dans le groupe comprenant du (Ce06Tb0)MgAl,,0,9 ; du (Ba06Eu, )MgAl1oO,, ; du Y3Al 0 : Eue+ ; du Y3A1,0,` : Ce3+ ; du Y,03 : Eu3+ ; du SrAI1ZO9 9 : Mn2+; du Zn,SiO4 12 Mn2~ . Selon encore un autre aspect de l'invention, le luminophore est de type BAM, CAT,YAG ou YOx. L'invention a également pour objet un procédé de préparation par voie alun d'un luminophore aluminate tel que défini ci-dessus se présentant sous forme d'agglomérats de taille moyenne d'environ 10pm, ces agglomérats étant composés de particules de taille moyenne comprise entre 0,25 et 1,5 pm, comprenant les opérations suivantes : on mélange de l'alun d'ammonium avec au moins un additif à 15 base d'une terre rare, on calcine ce mélange à une première température comprise entre 1100°C et 1200°C, en particulier 1150°C pendant une durée comprise entre 1h et 2h, en particulier 1h30, on passe le mélange calciné au travers d'une grille en matière 20 non contaminante de tamis entre 150pm et 250pm, notamment de 200pm, on broie le mélange calciné et passé au tamis, on passe le mélange broyé au travers d'une grille en matière non contaminante de tamis entre 150pm et 250pm, 25 notamment de 200pm, BRT0372 on calcine ce mélange broyé et tamisé à une seconde température comprise entre 1300°C et 1400°C, en particulier 1350°C pendant une durée comprise entre 3h et 5h, en particulier 4h, - on broie le mélange calciné , on passe le mélange broyé au travers d'une grille en matière non contaminante de tamis entre 150pm et 250pm, notamment de 200pm. Selon un aspect on ajoute au mélange de l'alun d'ammonium - additif à 10 base d'une terre rare un sulfate de magnésium heptahydraté, Selon un autre aspect, on ajoute une étape finale de réduction par un gaz contenant de l'hydrogène avec une montée en température comprise entre 10°C - 20 °C /min, notamment 14 °C /min, et un palier d'au moins 1h à une température comprise entre 1500 °C et 1600°C à une pression 15 d'environ 100mbar. Selon encore un autre aspect l'additif à base de terre rare est un nitrate de terre rare M3(NO3)3, M3 étant une terre rare pris dans le groupe lanthane, cérium, praséodyme, néodyme, prométhium, samarium, europium, gadolinium, terbium, dysprosium, holmium, erbium, thulium, 20 ytterbium, lutécium , l'yttrium ou le scandium. Selon un autre aspect pour la préparation du BAM, on ajoute au mélange comprenant de l'alun d'ammonium, l'additif à base d'une terre rare et le sulfate de magnésium heptahydraté, du sulfate de Baryum anhydre broyé pour d_0 Selon un aspect supplémentaire après la première imprégnation et le premier traitement de dénitration, on imprègne une seconde fois l'alumine imprégnée et dénitrée par une seconde solution chauffée entre 80°C et 95°C notamment 90°C avec au moins un additif à base d'une terre rare, on soumet l'alumine gamma imprégnée à un second traitement thermique de dénitration par échauffement à une première température comprise entre 500°C et 700°C, en particulier 600°C pendant une durée comprise entre 2h et 4h, en particulier 3h. Selon encore un autre aspect, on ajoute une étape finale de réduction par un gaz contenant de l'hydrogène avec une montée en température comprise entre 10°C - 20 °C /min, notamment 14 °C /min, et un palier d'au moins 1h à une température comprise entre 1500 °C et 1600°C à une pression d'environ 100mbar. Selon un autre aspect, l'additif à base de terre rare est un nitrate de terre rare M3(NO;)3, W étant une terre rare pris dans le groupe lanthane, cérium, praséodyme, néodyme, prométhium, samarium, europium, gadolinium, terbium, dysprosium, holmium, erbium, thulium, ytterbium, lutécium , l'yttrium ou le scandium. BRT0372 Pour la préparation du BAM, on ajoute au mélange comprenant de l'alun d'ammonium, l'additif à base d'une terre rare et le sulfate de magnésium heptahydraté, du nitrate de Baryum. Selon encore un autre aspect, l'alumine est préalablement chauffée à 5 une température comprise entre 80°C et 150°C, notamment 120°C, pendant une durée comprise entre 10min et 2h. En variante, l'invention a également pour objet un procédé de préparation par voie d'imprégnation d'un luminophore aluminate tel que défini ci-dessus se présentant sous forme d'agglomérats de taille 10 moyenne d'environ 10pm, ces agglomérats étant composés de particules de taille moyenne comprise entre 0,25 et 1,5 pm, comprenant les opérations suivantes : on imprègne un spinelle d'alumine chauffée par une première solution chauffée entre 80°C et 95°C notamment 90°C avec au 15 moins un additif à base d'une terre rare, on sèche le spinelle d'alumine imprégné à une température comprise entre 100°C et 150°C, notamment 120°C pendant une durée comprise entre 3h et 5h, notamment 4h, on passe le résultat séché au travers d'une grille en matière 20 non contaminante de tamis 5OOpm, on soumet le spinelle d'alumine imprégné à un traitement thermique de dénitration par échauffement à une première température comprise entre 500°C et 700°C, en particulier 600°C pendant une durée comprise entre 2h et 4h, en 25 particulier 3h, on broie le spinelle d'alumine imprégné et dénitré, BRT0372 on passe le mélange broyé au travers d'une grille en matière non contaminante de tamis entre 150um et 250um, notamment de 200pm, on calcine ce mélange broyé et tamisé à une température comprise entre 1300°C et 1400°C, en particulier 1350°C pendant une durée comprise entre 3h et 5h, en particulier 4h, on broie le résultat, on passe le résultat broyé au travers d'une grille en matière non contaminante de tamis entre 1501im et 250um, notamment de 200pm. Selon encore un autre aspect, pour la préparation du BAM, on ajoute au mélange comprenant du spinelle d'alumine - l'additif à base d'une terre rare, du nitrate de baryum. Selon encore un autre aspect, on ajoute une étape finale de réduction par un gaz contenant de l'hydrogène avec une montée en température comprise entre 10°C - 20 °C /min, notamment 14 °C /min, et un palier d'au moins 1h à une température comprise entre 1500 °C et 1600°C à une pression d'environ 100mbar. Selon encore un autre aspect, l'additif à base de terre rare est un nitrate de terre rare M'(NO3)3, M3 étant une terre rare pris dans le groupe lanthane, cérium, praséodyme, néodyme, prométhium, samarium, europium, gadolinium, terbium, dysprosium, holmium, erbium, thulium, ytterbium, lutécium , l'yttrium ou le scandium. Selon encore un autre aspect, le spinelle d'alumine est préalablement 25 chauffée à une température comprise entre 80°C et 150°C, notamment 120°C, pendant une durée comprise entre 10min et 2h. BRT0372 L'invention a aussi pour objet l'utilisation d'un luminophore tel que défini ci-dessus dans la fabrication d'écrans d'affichage, d'un éclairage, de projecteurs, en particuliers des écrans à plasma ou à micropointes, des lampes pour le retro éclairage des écrans à cristaux liquides, des diodes électroluminescentes, des lampes d'éclairage à excitation plasma, des lampes trichromatiques. L'invention a aussi pour objet un composé mixte alumine - luminophore comprenant entre 50 à 95% de l'alumine alpha composée essentiellement de particules ayant une taille d50 comprise entre 0,3 im et 2pm et une forme sphérique tel que défini ci-dessus et entre 5% à 50% d'un luminophore. Selon un aspect de ce composé mixte le luminophore est un luminophore tel que défini ci-dessus. Selon un autre aspect le luminophore est un aluminate se présentant 15 sous forme d'une composition répondant à la formule: a(M'O).b(MgO).c(A1703) (1) ou a(M`O, ).b(MgO).c(Al2O) (2) dans laquelle M1 désigne au moins un alcalino-terreux, MZ l'yttrium ou le cérium et le terbium en combinaison et a, b et c sont des nombres 20 entiers ou non vérifiant les relations: 0,25 a 4 ; 0 b 2 et 0,5 c 9; en ce que M1 et M2 sont partiellement substitué par de l'europium et au moins un autre élément appartenant au groupe des terres rares, plus particulièrement le néodyme, le terbium, le cérium, le dysprosium et le gadolinium. Le magnésium peut être partiellement substituable par Zn, 25 Mn, Co et l'aluminium partiellement substituable par Ga, Sc, B, Ge et Si. BRT0372 Selon un autres aspect de l'invention, le luminophore est choisi dans le groupe comprenant du (Ce,,(,Tbp)MgAl,,O19 ; du (Ba09Eu0)MgAl10O,_ ; du Y3ALO12 ~ .: Eue+ ; du Y3ALO1 ~ ,, : Ce3+ ; du Y O : Eu3+ ; du SrAI12O19 : Mn2+; du ZnZ. SiO 2 3 , Mn2+ . L'invention a également pour objet un procédé de préparation d'un composé mixte tel que défini ci-dessus, dans lequel on mélange entre 50 à 95% de l'alumine alpha composée essentiellement de particules ayant une taille d_o comprise entre 0,3 um et 2pm et une forme substantiellement sphérique et entre 5% à 50% d'un luminophore, on broie le mélange. L'invention a également pour objet 1' utilisation du composé tel que défini ci-dessus dans la fabrication d'écrans d'affichage, d'un éclairage, de projecteurs, en particuliers des écrans à plasma ou à micropointes, des lampes pour le retro éclairage des écrans à cristaux liquides, des diodes électroluminescentes, des lampes d'éclairage à excitation plasma, des lampes trichromatiques. L'invention a en outre pour objet une suspension aqueuse pour la réalisation d'un revêtement pour lampes fluorescentes, notamment des tubes fluorescentes comprenant au moins un composé mixte tel que défini ci-dessus, du polyéthylène oxyde, de l'alumine gamma issu de la voie alun et de l'eau déminéralisé. Selon un aspect de la suspension aqueuse, les proportions en poids sont : - 25% à 50% au moins un composé mixte tel que défini ci-dessus, BRT0372 0,5% à 5% du polyéthylène oxyde, 0,3% à 1,5% de l'alumine gamma issu de la voie alun, et le complément étant de l'eau déminéralisé. Selon un autre aspect de la suspension aqueuse, elle comporte trois 5 composés mixtes formant un ensemble trichromatique. Selon un autre aspect de la suspension aqueuse, les trois composés mixtes sont présents en proportions de poids de entre 35% et 40%, de préférence de 38 % de composé mixte (Ceo6Tbo)MgAl,iOi,, - alumine alpha composée essentiellement de 10 particules ayant une taille d_(J comprise entre 0,3 iim et 2w n et une forme sphérique; entre 10% et 15%, de préférence de 12% de composé mixte (Bao9Euo,)MgAlpi, - alumine alpha composée essentiellement de particules ayant une taille d50 comprise entre 0,3 lzm et 2pm et 15 une forme sphérique, et le complément étant du composé mixte Y�3 :Eu3+ - alumine alpha composée essentiellement de particules ayant une taille d,o comprise entre 0,3 pm et 2pm et une forme sphérique. D'autres caractéristiques et avantages de l'invention ressortiront 20 de la description suivante, donnée à titre d'exemple, sans caractère limitatif, en regard des figures annexées sur lesquelles : la figure 1 montre une photo au microscope électronique d'une alumine alpha composée essentiellement de particules ayant une taille d comprise entre 0,3 pm et 2lzm et une forme 25 substantiellement sphérique, BRT0372 - la figure 2 montre plusieurs spectres de diffraction lors de la fabrication d'un BAM, - la figure 3 montre plusieurs spectres de diffraction lors de la fabrication d'un CAT, et - la figure 4 montre plusieurs spectres de diffraction lors de la fabrication d'un YAG. Remarques générales : Pour toutes les opérations de broyage, on traite une quantité unitaire dans un broyeur à boulets (par exemple un broyeur batch de marque S\1-ECO� type DMM11) avec des billes de broyage en alumine. La quantité des billes en alumine est au moins dix fois supérieure à celle de la quantité unitaire. En général, une quantité de billes de broyage en alumine de 20 fois supérieur à celle de la quantité unitaire à traiter a été retenue pour limiter le temps de broyage et optimiser le temps de tamisage. Pour les opérations de passage au tamis, un tamis en matière non contaminante, par exemple en matière plastique, notamment en polyamide, a été choisi pour éviter toute contamination du passant. Par tamis ou grille de 200pm, par exemple, on entend un tamis dont les mailles de tamisage sont de 200pm de passant. Pour les opérations de calcination, on utilise un four à passage à bruleurs gaz dont la température maximale est de 1200°C et le temps de séjour variable entre 1h et 3h et un four batch chauffage gaz dont la température maximale est de 1400°C et le temps de séjour adaptable. Les mesures de spectres on été réalisés avec un X-Ray Diffractomètre : Rigaku� - model D/Max2200. La photo de l'alumine alpha a été réalisée avec un Microscope Electronique : Philips� - Séries XL - modèle XL30. BRT0372 Les mesures de taille de particules ont été réalisées soit par l'intermédiaire d'un granulomètre Sedigraph de marque Micromeritics� type 5100 série 809 soit avec un granulomètre à diffraction laser de marque Horiba� type LA920. 1. Alumine alpha L'invention a pour objet une alumine alpha ayant une taille d,o comprise entre 0,3 um et 2prn et une forme substantiellement 10 sphérique. Le diamètre d_() est défini comme étant le diamètre des particules pour lequel 50% du volume de la population est constitué de particules ayant un diamètre inférieur à cette valeur. Une telle alumine est montrée sur la figure 1 en tant que photo au 15 microscope électronique. On y voit que ces particules possèdent une forme substantiellement sphérique ou ellipsoïde, c'est-à-dire qu'il n'y a pratiquement pas d'arêtes. De telle particule d'alumine alpha se prêtent particulièrement bien en tant que matrice pour des luminophores, notamment dans un 20 revêtement, par exemple monocouche alumine - luminophore pour des lampes fluorescentes. En effet, il s'avère que dans les lampes fluorescentes, de telles particules d'alumines ont une efficacité accrue en tant que réflecteur de la lumière ultraviolette issue de l'excitation du mélange gazeux par les 25 électrodes et permettent de coupler plus efficacement cette lumière ultraviolette vers les particules de luminophores. Cette nouvelle alumine ayant de meilleures propriétés de réflexion et de couplage de lumière dans des luminophores est par exemple réalisé selon le procédé de préparation suivant : BRT03725 Selon une première étape, on mélange de l'alumine gamma obtenu par la voie alun, un agent de frittage et des germes d'alumine alpha. L'agent de frittage est par exemple du NH4F. Pour ce procédé, par l'alumine gamma obtenu par voie alun, on entend une alumine dont la structure cristalline est majoritairement composé de l'alumine gamma, notamment à plus de 80% voir 90% de l'alumine gamma. Pour ce procédé, par germes d'alumine alpha, on entend des germes pur en alumine alpha ou majoritairement composé de l'alumine 10 alpha, notamment à plus de 80% voir 90% de l'alumine alpha. Le mélange est par exemple composé en proportions de poids de 85% à 95 % d'alumine gamma obtenu par la voie alun, de 2,5 à 13% d'alumine alpha et de 0,4 à 1,8% de NH4F, plus spécifiquement, le mélange est composé en proportions de poids d'environ 93,5 % 15 d'alumine gamma obtenu par la voie alun, d'environ 5,5 % d'alumine alpha et d'environ 1 % de NH4F. Puis selon une seconde étape, on calcine le mélange dans un four à une température comprise entre 1150°C et 1400°C, notamment 1350°C, pendant une durée comprise entre 1h à 6h, notamment 2h. 20 Lors d'une troisième étape, on broie le mélange calciné par exemple dans un broyeur à boulets avec des billes de broyage en alumine au moins dix fois supérieur en quantité au mélange calciné pendant une durée comprise entre 8h et 30h, notamment 16h. Plus spécifiquement, on peut broyer le mélange calciné dans un 25 broyeur à boulets avec des billes de broyage en alumine au moins vingt fois supérieur en quantité au mélange calciné pendant 16h. BRT0372 Lors d'une quatrième étape, on passe le mélangé broyé au travers d'une grille en matière non contaminante , par exemple du plastique, de préférence en polyamide, de tamis entre 150pm et 250pm, notamment de 200pm. EXEMPLE 1 : Pour obtenir environ lkg d'alumine alpha composée essentiellement de particules ayant une taille d50 comprise entre 0,3 pm et 2pm et une forme substantiellement sphérique, on a mélangé 1000g d'alumine gamma commercialisée sous le nom Baikalox� B105, 60g de l'alumine alpha commercialisée sous le nom Baikalox� BMA15 et de 10g de NH4F. L'alumine BMA15 possède la particularité que sa structure cristalline est composée à 100% d'alumine alpha de diamètre d_o d'environ 150 nm. Lors d'une seconde étape, ce mélange a été calciné par la suite à une température de 1350°C pendant 2h. Lors d'une troisième étape, le mélange calciné a été broyé dans un broyeur à boulets avec des billes de broyage. Les billes de broyage en alumine ont un diamètre de l'ordre du cm, notamment entre 3cm et 5cm. La quantité de bille de broyage par rapport au mélange calciné était de vingt.. Lors de la quatrième et dernière étape, le résultat après broyage a été passé dans un tamis en polyamide de taille de 200pm de maille. La figure 1 montre le résultat obtenu. Selon un autre essai lors duquel la température de calcination était de 1200°C pendant 4h lors de la seconde étape, on a obtenue des particules BRT0372 d'alumine alpha ayant une taille d50 de lum et une forme substantiellement sphérique avec une bonne homogénéité. Il s'est avéré qu'une température de calcination plus basse avec une durée de séjour plus longue confère une meilleure homogénéité de taille des particules d'alumine sphérique 2. Luminophore aluminate L'invention a également pour objet des luminophores aluminate se présentant sous forme d'agglomérats de taille moyenne d'environ 10um, ces agglomérats étant composés de particules de taille moyenne comprise entre 0,25um et 1,5 um. Par taille moyenne, on entend généralement de diamètre d50 défini ci-dessus. Ces luminophores sont des aluminates se présentant sous forme d'une composition répondant aux formules: a(M'O).b(MgO).c(Al20,) (1) ou a(M'O1 ).b(MgO).c(Al203) (2) dans laquelle M' désigne au moins un alcalino-terreux, M2 l'yttrium ou le cérium et le terbium en combinaison et a, b et c sont des nombres entiers ou non vérifiant les relations: 0,25 a 4 ; 0 b 2 et 0,5 c 9; en ce que M' et M2 sont partiellement substitué par de l'europium et au moins un autre élément appartenant au groupe des terres rares, plus particulièrement le néodyme, le terbium, le cérium, le dysprosium et le gadolinium. Le magnésium peut être partiellement substituable par Zn, Mn, Co et l'aluminium partiellement substituable par Ga, Sc, B, Ge et Si. Selon un autres aspect de l'invention, le luminophore est choisi dans le groupe comprenant du (Ceo6TbÔ3)MgA111O1, ; du (Bao9Eu111)MgA11ÔO1i ; du BRT0372 Y3A1,01Z : Euz+ ; du Y3A1,01, : Ce3 ; du YzO3 : Eu3+ ; du SrA1,2019 : Mnz+; du Zn,SiO3 Mn2+ . Le BAM, CAT et YOx en tant que ont des spectres d'émission visibles respectivement dans le bleue, vert et rouge ce qui par un mélange permet de réaliser des lampes trichromatiques. En tant que luminophore individuel, ils permettent par exemple de pixels d'écran ou de diodes émissives. Pour la préparation de ces luminophores spécifiques nouveaux, on 10 propose trois procédés alternatifs de préparation. 2.1. Préparation par voie alun d'un luminophore aluminate Selon un procédé de préparation par voie alun d'un luminophore aluminate tel que défini ci-dessus se présentant sous forme d'agglomérats de taille moyenne d'environ 10pm, ces agglomérats étant 15 composés de particules de taille moyenne comprise entre 0,25 et 1,5 mm, on a procédé aux opérations suivantes. Lors d'une première étape, on mélange de l'alun d'ammonium avec au moins un additif à base d'une terre rare. L'additif à base de terre rare est un nitrate de terre rare M3(NO3)3, M3 20 étant une terre rare pris dans le groupe lanthane, cérium, praséodyme, néodyme, prométhium, samarium, europium, gadolinium, terbium, dysprosium, holmium, erbium, thulium, ytterbium, lutécium , l'yttrium ou le scandium. En fonction du luminophore, il peut y avoir un seul nitrate de terre rare 25 [par exemple dans la fabrication de BAM du Eu(NO)3] ou plusieurs [ par exemple du Tb(NO )3 et Ce(NO)3 pour la fabrication du CAT. BRT0372 Selon un aspect particulier pour la préparation du BAM, on ajoute de plus du sulfate de baryum anhydre broyé pour d_o Exemple 4 : procédé de préparation du YAG par voie alun Pour obtenir environ lkg de YAG:Ce soit Y3A15O12 : Ce3+ , on mélange lors d'une première étape : - 3833 g d'alun d'ammonium - 570 g d'une solution de nitrate d'Yttrium Y(NO3)3 à 359 g/1 15 - 4,4 g d'une solution de nitrate de cérium Ce(NO3)3 à 19.2% Lors d'une seconde étape, on a calciné ce mélange à une première température à 1150°C pendant une durée de 1h30 (voir spectre de diffraction de la figure 4 : YAG précurseur 1150°C ) . Lors d'une troisième étape, on a passé ce mélange calciné au travers 20 d'une grille en matière plastique en polyamide de tamis de 200îm. Lors d'une quatrième étape, on a broyé le mélange calciné et passé au tamis dans un broyeur à boulets avec des billes de broyage en alumine en quantité vingt fois supérieure au résultat calciné pendant 8h. BRT0372 Lors d'une cinquième étape, on passe le mélange broyé au travers d'une grille en matière plastique, notamment en polyamide, de tamis entre 150iun et 250pm, notamment de 2001pm. Lors d'une sixième étape, on calcine ce mélange broyé et tamisé à une 5 seconde température de 1350°C pendant une durée de 4h (voir spectre de diffraction de la figure 3 : YAG calciné 1350°C ). Lors d'une septième étape, on a broyé le résultat obtenu dans un broyeur à boulets avec des billes de broyage en alumine en quantité vingt fois supérieure au résultat calciné pendant 8h. 10 Lors d'une huitième étape, on a passé le mélange broyé au travers d'une grille en matière plastique, notamment en polyamide, de tamis entre 1501.im et 250pm, notamment de 2001im. Le spectre de diffraction ne met pas en évidence d'autres espèces cristallisées que le luminophore YAG. 15 On notera que selon le même procédé peuvent être élaborés les YAG dopés Eu3+ , Tb4+ ou Gd3+, et mixtes des deux derniers dopants. On notera que selon le même procédé peuvent être élaborés les YAG dopées Ni", Vz+, Co" qui nécessitent une étape finale de réduction selon le protocole défini précédemment. 20 De façon plus générale le YAG peut être dopés entre 0.1 et 5% en cations d'éléments de transition, sous leur forme oxydée ou réduite. La voie alun est particulièrement propice à leur incorporation dans la maille cubique du YAG. BRI'0372 2.2. Préparation par voie d'imprégnation d'une alumine gamma d'un luminophore aluminate En alternative de la voie alun, il est proposé un procédé de préparation par voie d'imprégnation d'un luminophore aluminate tel que défini ci- dessus se présentant sous forme d'agglomérats de taille moyenne d'environ 10pm, ces agglomérats étant composés de particules de taille moyenne comprise entre 0,25 et 1,5 pm. Lors d'une première étape de ce procédé, on imprègne une première fois de l'alumine gamma chauffée par une première solution de sels d'alcalino-terreux baryum et magnésium chauffée entre 80°C et 95°C notamment 90°C avec au moins un additif à base d'une terre rare. L'additif à base de terre rare est un nitrate de terre rare M3(NO3)3, M3 étant une terre rare seule ou en mélange pris dans le groupe lanthane, cérium, praséodyme, néodyme, prométhium, samarium, europium, gadolinium, terbium, dysprosium, holmium, erbium, thulium, ytterbium, lutécium , l'yttrium ou le scandium. Pour la préparation du BAM, la solution d'imprégnation , outre l'additif à base d'une terre rare , comprend du sulfate de magnésium du nitrate de Baryum. Pour la préparation du CAT, on ajoute au mélange de l'alun d'ammonium - la solution d'imprégnation, outre additif à base d'une terre rare, comprend du sulfate de magnésium. Cette imprégnation se trouve améliorée quand l'alumine est préalablement chauffée à une température comprise entre 80°C et 150°C, 25 notamment 120°C, pendant une durée comprise entre 10min et 2h. BRT0372 Puis lors d'une seconde étape, on soumet l'alumine gamma imprégnée à un premier traitement thermique de dénitration par échauffement à une première température comprise entre 500°C et 700°C, en particulier 600°C pendant une durée comprise entre 2h et 4h, en particulier 3h. Lors d'une troisième étape, on passe l'alumine imprégnée et dénitrée au travers d'une grille en matière non contaminante par exemple en matière plastique, notamment en polyamide, de tamis 500pm. Cette étape permet d'éviter d'éventuels bouts de creusets résiduels que l'on ne veut pas entrainer dans l'étape suivante de broyage.. Lors d'une quatrième étape, on broie le résultat par exemple dans un broyeur à boulets avec des billes de broyage en alumine au moins dix fois supérieur en quantité à l'alumine imprégnée et dénitrée entre 8h et 30h. Lors d'une cinquième étape, on calcine ce mélange broyé à une 15 température comprise entre 1300°C et 1400°C, en particulier 1350°C pendant une durée comprise entre 3h et 5h, en particulier 4h. Lors d'une sixième étape, on broie le résultat par exemple dans un broyeur à boulets avec des billes de broyage en alumine au moins dix fois supérieur en quantité au précurseur calciné entre 8h et 30h. 20 Lors d'une septième étape, on passe le résultat au travers d'une grille en matière non contaminante par exemple en matière plastique, notamment en polyamide, de tamis entre 150pm et 250pm, notamment de 200pm. Lors d'une huitième étape en fonction du type de luminophore (par 25 exemple pour le BAM et le CAT), on procède à une étape finale de réduction par un gaz contenant de l'hydrogène avec une montée en BRT0372 température comprise entre 10°C - 20 °C /min, notamment 14 °C /min, et un palier d'au moins 1h à une température comprise entre 1500 °C et 1600°C à une pression d'environ 100mbar. En particulier pour le BAM, il s'est avéré judicieux d'ajouter une seconde 5 imprégnation. Par conséquent, après la première imprégnation et le premier traitement de dénitration, on peut intercaler les étapes consistant à imprégner une seconde fois l'alumine imprégnée et dénitrée dans une seconde solution chauffée entre 80°C et 95°C 10 notamment 90°C avec au moins un additif à base d'une terre rare, soumettre l'alumine gamma imprégnée à un second traitement thermique de dénitration par échauffement à une première température comprise entre 500°C et 700°C, en particulier 15 600°C pendant une durée comprise entre 2h et 4h, en particulier 3h. Exemple 5 : procédé de préparation du BAM par voie d'imprégnation d'alumine gamma Pour obtenir environ lkg de BAM, lors d'une première étape de ce 20 procédé, on a imprégné une première fois 750g d'alumine gamma (commercialement disponible comme Baikalox� B105 et ayant une structure cristalline 100% gamma et une taille moyenne d;o d'environ 61~m) chauffée à 120°C par 1825 ml d'une solution chauffée à 90°C contenant : 25 • 205,3 g de Ba nitrate à 59.3% en oxyde, BRT0372 • 2 54,16 g de Mg nitrate hexa hydraté à 14% en oxyde et • 39,42 g de Eu nitrate à 39.4 % en oxyde. Puis lors d'une seconde étape, on soumet l'alumine gamma imprégnée à un premier traitement thermique de dénitration par échauffement à une 5 première température à 600°C pendant une durée de 3h. Lors d'une troisième étape, on a imprégné une seconde fois l'alumine imprégnée et dénitrée par 1125 ml d'une solution chauffée à 90°C contenant: • 136,9 g de Ba nitrate à 59.3% en oxyde, 10 • 169,44 g de Mg nitrate hexa hydraté à 14% en oxyde et • 26,28 g de Eu nitrate à 39.4 % en oxyde . Lors d'une quatrième étape, on a soumis l'alumine gamma imprégnée à un second traitement thermique de dénitration par échauffement à une première température à 600°C pendant une durée de 3h (voir spectre de 15 diffraction de la figure 2, BAM precurseur 600°C). Lors d'une cinquième étape, on broie le résultat dans un broyeur à boulets avec des billes de broyage en alumine en quantité vingt fois supérieure au résultat calciné pendant 16h. Lors d'une sixième étape, on passe le mélange broyé au travers d'une 20 grille en matière plastique, notamment en polyamide, de tamis entre 150pm et 250um, notamment de 200um. Lors d'une septième étape, on calcine ce mélange broyé à une température de 1350°C pendant une durée de 3h (voir spectre de diffraction de la figure 2, BAM calciné 1350°C). BRT0372 Lors d'une huitième étape, on broie dans un broyeur à boulets avec des billes de broyage en alumine en quantité vingt fois supérieure au résultat calciné pendant 16h. Lors d'une neuvième étape, on passe le résultat au travers d'une grille 5 en matière plastique, notamment en polyamide, de tamis entre 150pm et 250pm, notamment de 200um. Lors d'une dixième étape on procède à une étape finale de réduction par un gaz contenant de l'hydrogène avec une montée en température comprise entre 10°C - 20 °C /min, notamment 14 °C /min, et un palier 10 d'au moins 1h à une température comprise entre 1500 °C et 1600°C à une pression d'environ 100mbar (voir spectre de diffraction de la figure 2, BAM réduit) Exemple 6 : procédé de préparation du CAT par voie d'imprégnation 15 d'alumine gamma Pour obtenir environ 1kg de CAT, lors d'une première étape de ce procédé, on a imprégné 720g de l'alumine gamma (commercialement disponible comme Baikalox� B105 et ayant une structure cristalline 100% gamma et une taille moyenne d,0 d'environ 6pm) 20 par une solution de : - 360 ml d'une solution de Ce(NO3)3 à 368.3 g/1 en oxyde, - 258 ml d'une solution de Tb(NO3)3 à 372 g/1 en oxyde, - 576 ml d'une solution de MgSO4 à 89.8 g/1 en oxyde. BRT0372 Puis lors d'une seconde étape, on soumet l'alumine gamma imprégnée à un premier traitement thermique de dénitration par échauffement à une première température à 600°C pendant une durée de 3h. Lors d'une troisième étape, on broie le résultat dans un broyeur à 5 boulets avec des billes de broyage en alumine en quantité vingt fois supérieure au résultat calciné pendant 16h. Lors d'une quatrième étape, on passe le mélange broyé au travers d'une grille en matière plastique, notamment en polyamide, de tamis entre 150pm et 250um, notamment de 200pm. 10 Lors d'une cinquième étape, on calcine ce mélange broyé à une température de 1350°C pendant une durée de 3h (voir spectre de diffraction de la figure 2, BAM calciné 1350°C). Lors d'une sixième étape, on broie le résultat dans un broyeur à boulets avec des billes de broyage en alumine en quantité vingt fois supérieure 15 au résultat calciné pendant 16h. Lors d'une septième étape, on passe le résultat broyé au travers d'une grille en matière plastique, notamment en polyamide, de tamis entre 1501im et 2501im, notamment de 2001im. Lors d'une huitième étape, on procède à une étape finale de réduction 20 par un gaz contenant de l'hydrogène avec une montée en température comprise entre 10°C - 20 °C /min, notamment 14 °C /min, et un palier d'au moins 1h à une température comprise entre 1500 °C et 1600°C à une pression d'environ 100mbar (voir spectre de diffraction de la figure 2, BAM réduit) 25 BRT0372 2.3. Préparation par voie d'imprégnation d'un spinelle d'alumine d'un luminophore aluminate : En variante, il est également proposé un procédé de préparation par voie d'imprégnation d'un spinelle d'alumine d'un luminophore aluminate tel que défini ci-dessus se présentant sous forme d'agglomérats de taille moyenne d'environ 10i m, ces agglomérats étant composés de particules de taille moyenne comprise entre 0,25 et 1,5 pm. Ce procédé comprend les opérations suivantes : Selon une première étape, on imprègne un spinelle d'alumine chauffée 10 par une première solution chauffée entre 80°C et 95°C notamment 90°C avec au moins un additif à base d'une terre rare. De tels spinelles d'alumine ont été décrit dans le document US 6 251 150. Il s'est avéré judicieux que le spinelle d'alumine soit préalablement 15 chauffé à une température comprise entre 80°C et 150°C, notamment 120°C, pendant une durée comprise entre 10min et 2h. L'additif à base de terre rare est par exemple un nitrate de terre rare M3(NO3)3, M3 étant une terre rare seule ou en mélange pris dans le groupe lanthane, cérium, praséodyme, néodyme, prométhium, samarium, 20 europium, gadolinium, terbium, dysprosium, holmium, erbium, thulium, ytterbium, lutécium , l'yttrium ou le scandium. Pour la préparation du BAM, on ajoute à la solution d'imprégnation du spinelle d'alumine contenant l'additif à base d'une terre rare, du nitrate de Baryum. BRT0372 Selon une seconde étape, on sèche le spinelle d'alumine imprégné à une température comprise entre 100°C et 150°C, notamment 120°C pendant une durée comprise entre 3h et 5h, notamment 4h. Puis selon une troisième étape, on passe le résultat séché au travers 5 d'une grille en matière non contaminante par exemple en matière plastique, notamment en polyamide, de tamis 500pm. Selon une quatrième étape, on soumet le spinelle d'alumine imprégné à un traitement thermique de dénitration par échauffement à une première température comprise entre 500°C et 700°C, en particulier 10 600°C pendant une durée comprise entre 2h et 4h, en particulier 3h. Selon une cinquième étape, on broie le spinelle d'alumine imprégné et dénitré par exemple dans un broyeur à boulets avec des billes de broyage en alumine au moins dix fois supérieur en quantité au précurseur calciné entre 8h et 30h. 15 Selon une sixième étape, on passe le résultat broyé au travers d'une grille en matière non contaminante par exemple en matière plastique, notamment en polyamide, de tamis entre 150pm et 2501.im, notamment de 200pm. Selon une septième étape, on calcine ce mélange broyé et tamisé à une 20 température comprise entre 1300°C et 1400°C, en particulier 1350°C pendant une durée comprise entre 3h et 5h, en particulier 4h. Selon une huitième étape, on broie le résultat par exemple dans un broyeur à boulets avec des billes de broyage en alumine au moins dix fois supérieur en quantité au précurseur calciné entre 8h et 30h, en 25 particulier 16h. BRT0372 Selon une neuvième étape, on passe le résultat broyé au travers d'une grille en matière plastique, notamment en polyamide, de tamis entre 150um et 250pm, notamment de 200um. Selon encore un autre aspect, on ajoute en fonction du luminophore une dixième étape finale de réduction par un gaz contenant de l'hydrogène avec une montée en température comprise entre 10°C - 20 °C /min, notamment 14 °C /min, et un palier d'au moins 1h à une température comprise entre 1500 °C et 1600°C à une pression d'environ 100mbar. Exemple 7 : procédé de préparation du BAM par voie d'imprégnation de spinelle d'alumine Pour obtenir environ lkg de BAM, selon une première étape, on a imprégné 750g spinelle d'alumine (5Al2O3, MgO) chauffé préalablement à une température de 120°C dans 1,66 litre d'une solution chauffée à 90°C contenant : • 320.75 g de nitrate de Baryum à 59,3% en oxyde, et • 98 ml d'une solution de nitrate d' Europium à 247.4 g oxyde/1. De tels spinelles d'alumine ont été décrit dans le document US 6 251 150, mais peuvent aussi être obtenu en mélangeant, en respectant les proportions, 7000g d'alun d'ammonium et 376,7g de Mg(SO4)'7H7O et en calcinant ce mélange à une température comprise entre 1100°C et 1200°C, notamment 1150°C pendant une durée comprise entre 1h à 2h, notamment 1h30. Selon une seconde étape, on a séché le spinelle d'alumine imprégné à 25 une température de 120°C pendant une durée de 4h. BRT0372 Puis selon une troisième étape, on a passé le résultat séché au travers d'une grille en matière plastique, notamment en polyamide, de tamis 5 OOum. Selon une quatrième étape, on a soumis le spinelle d'alumine imprégné à 5 un traitement thermique de dénitration par échauffement à une première température de 600°C pendant une durée de 3h. Selon une cinquième étape, on a broyé le spinelle d'alumine imprégné et dénitré dans un broyeur à boulets avec des billes de broyage en alumine en quantité vingt fois supérieure au résultat pendant 16h. 10 Selon une sixième étape, on a passé le résultat broyé au travers d'une grille en matière plastique, notamment en polyamide, de tamis de 2001im de maille. Selon une septième étape, on a calciné ce mélange broyé et tamisé à une température de 1350°C pendant une durée comprise de 4h. 15 Selon une huitième étape, on a broyé le résultat dans un broyeur à boulets avec des billes de broyage en alumine en quantité vingt fois supérieure au résultat pendant 16h. Selon une neuvième étape, on a passé le résultat broyé au travers d'une grille en matière plastique, notamment en polyamide, de tamis de 20 200pm de maille. Selon une dixième étape finale de réduction par un gaz composé de 95% Nz et 5% HZ avec une montée en température comprise entre de 14 °C /min, et un palier d'une heure à une température comprise entre de 1600°C à une pression d'environ 100mbar. BRT0372 Les luminophores tel que défini ci-dessus peuvent être utilisé dans la fabrication d'écrans d'affichage, d'un éclairage (lampes fluorescentes), de projecteurs, en particuliers des écrans à plasma ou à micropointes, des lampes pour le retro éclairage des écrans à cristaux liquides, des diodes électroluminescentes, des lampes d'éclairage à excitation plasma, des lampes trichromatiques. 3. Composé mixte alumine - luminophore En particulier pour la fabrication de lampes fluorescentes monocouche, on propose un composé mixte alumine - luminophore comprenant entre 50 à 95% de l'alumine alpha ayant une taille d50 comprise entre 0,3 pin et 2um et une forme sphérique tel que défini ci-dessus et entre 5% à 50% d'un luminophore. Le luminophore est un aluminate se présentant sous forme d'une composition répondant à la formule: a(M'O).b(MgO).c(Al2O,) (1) ou a(M'O1;).b(MgO).c(Al7O) (2) dans laquelle M' désigne au moins un alcalino-terreux, M2 l'yttrium ou le cérium et le terbium en combinaison et a, b et c sont des nombres entiers ou non vérifiant les relations: 0,25 a 4 ; 0 b 2 et 0,5 Comme luminophore, il est possible d'utiliser des luminophores de commerce et ce composé mixte présente un coût moindre à performance équivalente de par de sa composition. Ceci est possible grâce aux meilleurs propriétés de réflexion des particules d'alumine alpha. Il est encore plus préférable d'utiliser un luminophore tel que défini ci-dessus aux points 2, 2.1, 2.2 et 2.3. Ce composé mixte peut être préparé par un procédé de préparation, dans lequel - on mélange entre 50 à 95% de l'alumine alpha composée essentiellement de particules ayant une taille d50 comprise entre 0,3 pm et 2pm et une forme substantiellement sphérique et entre 5% à 50% d'un luminophore, on broie le mélange par exemple dans un broyeur à boulets avec des billes de broyage en alumine au moins dix fois 20 supérieur en quantité au mélange entre 8h et 30h. on passe le résultat broyé au travers d'une grille en matière non contaminante par exemple en matière plastique, notamment en polyamide, de tamis entre 150pm et 250pm, notamment de 200pm. 25 Selon une variante un broyage de type jet d'air peut être envisagé, par exemple par un broyeur jet d'air à assiette � type Alpine �. BRT0372 L'invention a également pour objet l'utilisation du composé mixte tel que défini ci-dessus dans la fabrication d'écrans d'affichage, d'un éclairage, de projecteurs, en particuliers des écrans à plasma ou à micropointes, des lampes pour le retro éclairage des écrans à cristaux liquides, des diodes électroluminescentes, des lampes d'éclairage à excitation plasma, des lampes trichromatiques. L'invention a en outre pour objet une suspension aqueuse pour la réalisation d'un revêtement pour lampes fluorescentes, notamment des tubes fluorescentes comprenant au moins un composé mixte tel que défini ci-dessus, du polyéthylène oxyde, de l'alumine gamma issu de la voie alun et de l'eau déminéralisé. Les proportions en poids dans la solution aqueuse sont : 25% à 50% au moins du composé mixte tel que défini ci-dessus, 0,5 % à 5% de polyéthylène oxyde, - 0,3% à 1,5% d'alumine gamma issu de la voie alun, et le complément étant de l'eau déminéralisé. Cette solution aqueuse peut comporter trois composés mixtes différents formant un ensemble trichromatique. Par exemple, les trois composés mixtes peuvent être présents en 20 proportions de poids de entre 35% et 40%, de préférence de 38 % de composé mixte (Ceo6Tb0)MgAli3Oi, - alumine alpha composée essentiellement de particules ayant une taille d50 comprise entre 0,3 lim et 2pm et une forme sphérique; BRT0372 entre 10% et 15%, de préférence de 12% de composé mixte (Bao9Euo ,)MgA1,0Oä - alumine alpha composée essentiellement de particules ayant une taille d50 comprise entre 0,3 pm et 2pm et une forme sphérique, - et le complément étant du composé mixte Y2O3 :Eu3+ - alumine alpha composée essentiellement de particules ayant une taille d50 comprise entre 0,3 pm et 2pm et une forme sphérique. BRT0372 REVENDICATIONS1. Alumine alpha composée essentiellement de particules ayant une taille d,o comprise entre 0,3 um et 2um et une forme substantiellement sphérique. 2. Utilisation d'une alumine alpha composée essentiellement de 10 particules ayant une taille d,o comprise entre 0,3 um et 21im et une forme substantiellement sphérique comme matrice pour un luminophore. 3. Utilisation d'une alumine alpha composée essentiellement de particules ayant une taille d,( comprise entre 0,3 pm et 2um et 15 une forme substantiellement sphérique comme matrice pour un luminophore dans un revêtement pour des lampes fluorescentes. 4. Procédé de préparation d'une alumine du type alpha composée essentiellement de particules ayant une taille d;o comprise 20 entre 0,3 um et 2um et une forme substantiellement sphérique comprenant les opérations suivantes : on mélange de l'alumine gamma obtenu par la voie alun, un agent de frittage et des germes d'alumine alpha, - on calcine le mélange dans un four à une température 25 comprise entre 1150°C et 1400°C, notamment 1350°C, pendant une durée comprise entre 1h à 6h, notamment 2h, BRT03725on broie le mélange calciné, on passe le mélangé broyé au travers d'une grille en matière non contaminante de tamis entre 150pm et 250pm, notamment de 200pm. 5. Procédé selon la revendication 4, dans lequel l'agent de frittage est du NH4F. 6. Procédé selon la revendication 5, dans lequel le mélange est composé en proportions de poids 85 à 95 % d'alumine gamma obtenu par la voie alun, de 2,5 à 13% d'alumine alpha et de 0,4 à 1,8% de NH4F. 7. Procédé selon la revendication 6, dans lequel le mélange est composé en proportions de poids d'environ 93,5 % d'alumine gamma obtenu par la voie alun, d'environ 5,5 % d'alumine alpha et d'environ 1 % de NH4F. 8. Procédé selon l'une quelconque des revendications 4 à 7, dans lequel on broie le mélange calciné dans un broyeur à boulets avec des billes de broyage en alumine au moins vingt fois supérieur en quantité au mélange calciné pendant 16h. 9. Procédé selon l'une quelconque des revendications 4 à 8, dans lequel les billes de broyage en alumine ont un diamètre de l'ordre du cm, notamment entre 3cm et 5cm. 10. Luminophore aluminate se présentant sous forme d'agglomérats de taille moyenne d'environ 10pm, ces agglomérats étant composés de particules de taille moyenne comprise entre 0, 2 5pm et 1,5 pm. BRT0372 11. Luminophore aluminate selon la revendication 10 dans lequel le luminophore est un aluminate se présentant sous forme d'une composition répondant à la formule: a(M'O).b(MgO).c(Al203) (1) ou a(M'O15).b(MgO).c(Al2O3) (2) dans laquelle M' désigne au moins un alcalino-terreux, W l'yttrium ou le cérium et le terbium en combinaison et a, b et c sont des nombres entiers ou non vérifiant les relations: 0,25 a 4 ; 0 b 2 et 0, 5 c _ 12.Luminophore aluminate selon la revendication 10 ou 11, dans lequel le luminophore est choisi dans le groupe comprenant du (Ceo,,Tbo,a)MgAl,,O1s ; du (Bao 9Euo,l)MgAl,o017 ; du Y,A15012 : Eue+ ; du Y3A15012 : Ce3+ ; du SrAl,t010 : Mn2+; du Zn2SiO4 : Mn2+ . 13. Luminophore aluminate selon la revendication 10, 11 ou 12 dans lequel le luminophore est de type BAM, CAT, ou YAG. 14. Procédé de préparation par voie alun d'un luminophore aluminate selon l'une quelconque des revendications 10 à 13 se présentant sous forme d'agglomérats de taille moyenne d'environ 10pm, ces agglomérats étant composés de particules BR'I'0372de taille moyenne comprise entre 0,25 et 1,5 um, comprenant les opérations suivantes : on mélange de l'alun d'ammonium avec au moins un additif à base d'une terre rare, on calcine ce mélange à une première température comprise entre 1100°C et 1200°C, en particulier 1150°C pendant une durée comprise entre 1h et 2h, en particulier 1h30, on passe le mélange calciné au travers d'une grille en matière non contaminante de tamis entre 150pm et 250pm, notamment de 200pm, on broie le mélange calciné et passé au tamis, on passe le mélange broyé au travers d'une grille en matière non contaminante de tamis entre 150pm et 250pm, notamment de 200pm, on calcine ce mélange broyé et tamisé à une seconde température comprise entre 1300°C et 1400°C, en particulier 1350°C pendant une durée comprise entre 3h et 5h, en particulier 4h, on broie le résultat, on passe le mélange broyé au travers d'une grille en matière non contaminante de tamis entre 150pm et 250um, notamment de 200um. 15. Procédé de préparation par voie alun d'un luminophore aluminate selon la revendication 14, dans lequel on ajoute au BRT0372mélange de l'alun d'ammonium - additif à base d'une terre rare un sulfate de magnésium heptahydraté. 16. Procédé de préparation par voie alun d'un luminophore aluminate selon la revendication 14 ou 15, dans lequel on ajoute une étape finale de réduction par un gaz contenant de l'hydrogène avec une montée en température comprise entre 10°C - 20 °C /min, notamment 14 °C /min, et un palier d'au moins 1h à une température comprise entre 1500 °C et 1600°C à une pression d'environ 100mbar. 17. Procédé de préparation par voie alun d'un luminophore aluminate selon l'une quelconque des revendications 14 à 16 dans lequel l'additif à base de terre rare est un nitrate de terre rare M3(NO3)3, M3 étant une terre rare seule ou en mélange pris dans le groupe lanthane, cérium, praséodyme, néodyme, prométhium, samarium, europium, gadolinium, terbium, dysprosium, holmium, erbium, thulium, ytterbium, lutécium , l'yttrium ou le scandium. 18. Procédé de préparation par voie alun d'un luminophore aluminate selon la revendication 15 prise seule ou ensemble avec l'une quelconque des revendications 16 ou 17, pour la préparation du BAM, dans lequel on ajoute au mélange comprenant de l'alun d'ammonium, l'additif à base d'une terre rare et le sulfate de magnésium heptahydraté, du sulfate de Baryum anhydre broyé pour dsr 19. Procédé de préparation par voie d'imprégnation d'un luminophore aluminate selon l'une quelconque des revendications 10 à 13 se présentant sous forme d'agglomérats BRT0372de taille moyenne d'environ 10pm, ces agglomérats étant composés de particules de taille moyenne comprise entre 0,25 et 1,5 pm, comprenant les opérations suivantes : on imprègne une première fois de l'alumine gamma chauffée dans une première solution chauffée entre 80°C et 95°C notamment 90°C avec au moins un additif à base d'une terre rare, on soumet l'alumine gamma imprégnée à un premier traitement thermique de dénitration par échauffement à une première température comprise entre 500°C et 700°C, en particulier 600°C pendant une durée comprise entre 2h et 4h, en particulier 3h, - on passe le résultat au travers d'une grille en matière non contaminante de tamis 500pm, - on broie le résultat dénitré et tamisé, - on passe le mélange broyé au travers d'une grille en matière non contaminante de tamis entre 150pm et 250pm, notamment de 200pm, on calcine ce mélange broyé à une température comprise entre 20 1300°C et 1400°C, en particulier 1350°C pendant une durée comprise entre 3h et 5h, en particulier 4h, on broie le résultat calciné, on passe le résultat broyé au travers d'une grille en matière non contaminante de tamis entre 150pm et 250pm, 25 notamment de 200pm. BRT0372 20. Procédé de préparation par voie d'imprégnation d'un luminophore aluminate selon la revendication 19, dans lequel après la première imprégnation et le premier traitement de dénitration, on imprègne une seconde fois l'alumine imprégnée et dénitrée dans une seconde solution chauffée entre 80°C et 95°C notamment 90°C avec au moins un additif à base d'une terre rare, - on soumet l'alumine gamma imprégnée à un second traitement thermique de dénitration par échauffement à une première température comprise entre 500°C et 700°C, en particulier 600°C pendant une durée comprise entre 2h et 4h, en particulier 3h. 21. Procédé de préparation par voie d'imprégnation d'un luminophore aluminate selon la revendication 19 ou 20, dans lequel on ajoute à la solution d'imprégnation contenant au moins un additif à base de terre-rare du sulfate de magnésium. 22. Procédé de préparation par voie d'imprégnation d'un luminophore aluminate selon l'une des revendications 19 à 21, dans lequel on ajoute une étape finale de réduction par un gaz contenant de l'hydrogène avec une montée en température comprise entre 10°C - 20 °C /min, notamment 14 °C /min, et un palier d'au moins 1h à une température comprise entre 1500 °C et 1600°C à une pression d'environ 100mbar. 23. Procédé de préparation par voie d'imprégnation d'un luminophore aluminate selon l'une quelconque des revendications 19 à 22, dans lequel l'additif à base de terre BRT0372rare est un nitrate de terre rare M3(NO3)3, M3 étant une terre rare seule ou en mélange pris dans le groupe lanthane, cérium, praséodyme, néodyme, prométhium, samarium, europium, gadolinium, terbium, dysprosium, holmium, erbium, thulium, ytterbium, lutécium , l'yttrium ou le scandium. 24. Procédé de préparation par voie d'imprégnation d'un luminophore aluminate selon la revendication 21 prise seule ou ensemble avec l'une quelconque des revendications 19, 22 à 23, pour la préparation du BAM, dans lequel on ajoute à la solution d'imprégnation contenant au moins un additif à base de terre-rare du sulfate de magnésium et du nitrate de Baryum. 25. Procédé de préparation par voie d'imprégnation d'un luminophore aluminate selon l'une quelconque des revendications 19 à 24, dans lequel l'alumine est préalablement chauffée à une température comprise entre 80°C et 150°C, notamment 120°C, pendant une durée comprise entre 10min et 2h. 26. Procédé de préparation par voie d'imprégnation d'un luminophore aluminate selon l'une quelconque des revendications 10 à 13 se présentant sous forme d'agglomérats de taille moyenne d'environ l0pm, ces agglomérats étant composés de particules de taille moyenne comprise entre 0,25 et 1,5 pm, comprenant les opérations suivantes : on imprègne un spinelle d'alumine chauffée dans une première solution chauffée entre 80°C et 95°C notamment 90°C avec au moins un additif à base d'une terre rare, BRT0372on sèche le spinelle d'alumine imprégné à une température comprise entre 100°C et 150°C, notamment 120°C pendant une durée comprise entre 3h et 5h, notamment 4h, on passe le résultat séché au travers d'une grille en matière non contaminante de tamis 500pm, on soumet le spinelle d'alumine imprégné à un traitement thermique de dénitration par échauffement à une première température comprise entre 500°C et 700°C, en particulier 600°C pendant une durée comprise entre 2h et 4h, en particulier 3h, on broie le spinelle d'alumine imprégné et dénitré, on passe le résultat broyé au travers d'une grille en matière non contaminante de tamis entre 150um et 250pm, notamment de 200pm. - on calcine ce mélange tamisé à une température comprise entre 1300°C et 1400°C, en particulier 1350°C pendant une durée comprise entre 3h et 5h, en particulier 4h, on broie le résultat calciné, on passe le résultat broyé au travers d'une grille en matière non contaminante de tamis entre 150em et 250pm, notamment de 200um. 27. Procédé de préparation par voie d'imprégnation d'un luminophore aluminate selon la revendication 26, dans lequel, pour la préparation du BAM, on ajoute à la solution BRT0372d'imprégnation du spinelle d'alumine contenant au moins un additif à base de terre-rare, du nitrate de Baryum. 28. Procédé de préparation par voie d'imprégnation d'un luminophore aluminate selon la revendication 26 ou 27, dans lequel on ajoute une étape finale de réduction par un gaz contenant de l'hydrogène avec une montée en température comprise entre 10°C - 20 °C /min, notamment 14 °C /min, et un palier d'au moins 1h à une température comprise entre 1500 °C et 1600°C à une pression d'environ 100mbar. 29. Procédé de préparation par voie d'imprégnation d'un luminophore aluminate selon l'une quelconque des revendications 26 à 28, dans lequel l'additif à base de terre rare est un nitrate de terre rare M'(NO j)3, M' étant une terre rare seule ou en mélange pris dans le groupe lanthane, cérium, praséodyme, néodyme, prométhium, samarium, europium, gadolinium, terbium, dysprosium, holmium, erbium, thulium, ytterbium, lutécium , l'yttrium ou le scandium. 30. Procédé de préparation par voie d'imprégnation d'un luminophore aluminate selon l'une quelconque des revendications 26 à 29, dans lequel le spinelle d'alumine est préalablement chauffé à une température comprise entre 80°C et 150°C, notamment 120°C, pendant une durée comprise entre 10min et 2h. 31. Utilisation d'un luminophore selon l'une des revendications 10 à 13 ou issu d'un procédé selon l'une quelconque des revendications 14 à 30 dans la fabrication d'écrans d'affichage, d'un éclairage, de projecteurs, en particuliers des écrans à BRT0372plasma ou à micropointes, des lampes pour le retro éclairage des écrans à cristaux liquides, des diodes électroluminescentes, des lampes d'éclairage à excitation plasma, des lampes trichromatiques. 32. Composé mixte alumine - luminophore comprenant entre 50 à 95% de l'alumine alpha composée essentiellement de particules ayant une taille d;o comprise entre 0,3 pm et 2pm et une forme sphérique selon la revendication 1 ou issu d'un procédé selon l'une quelconque des revendications 4 à 9 et entre 5% à 50% d'un luminophore. 33. Composé mixte selon la revendication 32, dans lequel le luminophore est un luminophore selon 10 à 13 ou issu d'un procédé selon l'une quelconque des revendications 14 à 30. 34. Composé mixte selon la revendication 32 ou 33, dans lequel le luminophore est un aluminate se présentant sous forme d'une composition répondant à la formule: a(M'O).b(MgO).c(A1z0) (1) ou a(M`O1 5).b(MgO).c(Al203) (2) dans laquelle M' désigne au moins un alcalino-terreux, ML l'yttrium ou le cérium et le terbium en combinaison et a, b et c sont des nombres entiers ou non vérifiant les relations: 0,25 a4;0b2 et 0,5 c9;encequeM' et M2 sont partiellement substitué par de l'europium et au moins un autre élément appartenant au groupe des terres rares, plus particulièrement le néodyme, le terbium, le cérium, le dysprosium et le gadolinium, le magnésium pouvant être BRT0372partiellement substituable par Zn, Mn, Co et l'aluminium partiellement substituable par Ga, Sc, B, Ge et Si. 35. Composé mixte selon l'une quelconque des revendication 32 à 34, dans lequel le luminophore est choisi dans le groupe comprenant du (Ceo,6Tbo)MgAl11O,9 ; du (Bao 9Euo.1)MgA11oO17 ; du Y3A15O1L : Eue+ ; du Y Al O : Ce3+ ; du Y O : Eu3;+ ; du SrAl O : Mn2+; du Zn SiO : Mn2' . 3 5 12 2 3 12 19 2 4 36. Procédé de préparation d'un composé mixte selon l'une quelconque des revendications 32 à 35, dans lequel on mélange entre 50 à 95% de l'alumine alpha composée essentiellement de particules ayant une taille ds0 comprise entre 0,3 pm et 2pm et une forme substantiellement sphérique et entre 5% à 50% d'un luminophore, on broie le mélange, on passe le résultat broyé au travers d'une grille en matière non contaminante de tamis entre 150pm et 250pm, notamment de 200pm. 37. Utilisation du composé mixte selon l'une quelconque des revendications 32 à 35 ou issu du procédé selon la revendication 36 dans la fabrication d'écrans d'affichage, d'un éclairage, de projecteurs, en particuliers des écrans à plasma ou à micropointes, des lampes pour le retro éclairage des écrans à cristaux liquides, des diodes électroluminescentes, des lampes d'éclairage à excitation plasma, des lampes trichromatiques. 38. Suspension aqueuse pour la réalisation d'un revêtement pour tubes fluorescents comprenant au moins un composé BRT0372mixte selon l'une quelconque des revendications 32 à 35, du polyéthylène oxyde, de l'alumine gamma issu de la voie alun et de l'eau déminéralisé. 39. Suspension aqueuse selon la revendication 38, dans lequel les proportions en poids sont : 25% à 50% au moins un composé mixte selon l'une quelconque des revendications 32 à 35, 0,5% à 5% de polyéthylène oxyde, 0,3% à 1,5% d'alumine gamma issu de la voie alun, - et le complément étant de l'eau déminéralisé. 40. Suspension aqueuse selon la revendication 38 ou 39, dans lequel il comporte trois composés mixtes formant un ensemble trichromatique. 41. Suspension aqueuse selon la revendication 40, dans lequel les trois composés mixtes sont présents en proportions de poids de entre 35% et 40%, de préférence de 38 % de composé mixte (Ce06Tb0 )MgAlä019 - alumine alpha composée essentiellement de particules ayant une taille d50 comprise entre 0,3 um et 2um et une forme sphérique; entre 10% et 15%, de préférence de 12% de composé mixte (Ba09Eu0 1)MgAl10017 - alumine alpha composée essentiellement de particules ayant une taille d50 comprise entre 0,3 um et 2um et une forme sphérique, BRT0372et le complément étant du composé mixte Y,,03 :Eu'+ - alumine alpha composée essentiellement de particules ayant une taille d,() comprise entre 0,3 tzm et 2tam et une forme sphérique. BRT0372